Brevet FR2789929A1 — publié le 20000825

-I- A l'inverse des ligneux, bien connus, caractérisés par une partie externe généralement tendre et un duramen peu imprégnable, les monocotylédones, en particulier les poacées qui ont un chaume ligneux dur et résistant et les palmades dont le stipe est constitué d'un grand nombre de faisceaux libéroligneux. ont une partie interne, souvent méristématique, o des éléments fibro vasculaires ligneux sont entourées d'un tissus de cellules peu différenciées dont la consistance est comparable au liège. Il est difficile de trouver sur le marché un matériau naturel qui allie une très grande légèreté et une bonne résistance mécanique, qui soit isolant phonique et thermique, qui soit autoextinguible sans émission de fumées toxiques. Prenons pour exemple le borassus flabelliformnis. Le délignage du stipe penrmet d'obtenir des planches de couleur très foncée, en bois parfait dans la partie périphérique des planches brun clair de dureté moyenne propres à faire du lambris dans une partie médiane, enfin des planches de teinte beige clair plus tendres et très légères dans le coeur du stipe. Les planches, quelle que soit leur section, issues du coeur du stipe, ont, naturellement, d'excellentes caractéristiques d'isolation phonique, thennique et sont auto- extinguibles sans dégagement de funmées toxiques. Leur très grande légèreté, et leur anrmature naturelle permnnet une utilisation nouvelle dans tous les domaines o ces propriétés sont requises, notamment pour constituer des panneaux d'isolation, pour lieux publics ou privés, navires, aéronefs, mais aussi, structures en sandwich, par exemple, des skis. A l'état brut ces planches sont difficilement utilisables car le xylème est imprégné d'une sève à haute teneur en saccharose qui subit en quelques heures, dans le milieu ambiant, une importante pollution microbienne par des levures. des moisissures et des bactéries lactiques. Dans tous les cas la matière première doit ètre séchée. Une première solution consiste à introduire les planches dans des séchoirs aussitot après sciage pour ramener leur taux d'humidité au dessous de.%;o idéalement entre. 8 et 19%. Pour une meilleure utilisation, ce traitement peut être complété par trempage préalable dans un insecticide et lfongicide, qu'il s'agisse de pentachlorophénol, d' ammoniums quaternaires de cuivre, fluor, bore, arsenic, de cyperméthrine, de carbamates, etc. Pour éliminer le saccharose il faut pratiquer le dessevage des planches avant séchage aux normes européennes. Ce traitement sera effectué dans une cuve longitudinale Cen tôle galvanisée chaudronnée de 300xO10x100 cm. montée sur une structure de cornières mécano-soudées comprenant une vanne de vidange. On v immerge, dans de l'eau, des planches, écartées par des séparateurs plastiques pour faciliter la dilution; après un premier bain de 2 heures au cours duquel l'eau est brassée par une roue à palettes il est constaté sur des planches d'une section de 15x100 mm. une réduction supérieure à 20% du taux de saccharose; après le premier renouvellement de l'eau de rinçage le taux d'élimination va décroissant; un troisième lavage est suffisant pour éviter le bleuissement. -2- Ce dessevage peut également se faire par un lavage à l'eau courante,, ou par entrainement à la vapeur, ou par pulvérisation d'un solvant adéquat, le résultat étant, dans tous les cas, I'élimination de 20% au moins, du saccharose contenu dans les planches. Nous avons déja vu que ce dessevage peut être complété, après séchage, par un traitement fongicide et insecticide. Selon l'utilisation, le traitement peut être complété, après séchage, par un sel tetrakis, par des citrates de métaux alcalins, par un phosphate de guanylurée, par un pentaborate d'ammonium, par des composés halogénés, etc.. conférant au matériau une meilleure norme d'ignifugation. Selon l'utilisation, après séchage, le traitement peut rendre le matériau hydrofuge par imprégnation d'un hydrofuge du type oligomère rnméthylsiloxane ou autre. Selon l'utilisation, après séchage, le matériau peut recevoir un traitement de surface imperméabilisant et élastique du genre résine de copolymères PVC et alcool polyvinylique. Selon l'utilisation, après séchage, le matériau peut être durci par une imprégnation d'urée formol ou phénol formol ou diallyle phtalate ou métacrylate de méthyle, etc. Selon l'utilisation, après séchage, le matériau peut être utilisé en sandwich entre deux ou plusieures autres matières. 0 Le matériau obtenu, d'une densité de 140 Kgim3 environ, convient pour tous les usages o il est requis des caractéristiques d'isolation thermique et phonique, de bonne résistance au feu sans dégagement toxique, de légèreté et de solidité ainsi que d'un aspect esthétique intéressant. REVENDICATIONS Matériau isolant phonique et thermique, autoextinguible sans dégagement de fumées toxiques, alliant une grande légèreté à une bonne résistance mécanique, obtenu à partir de monocotylédones, plus particulièrement de l'espèce des palmades. Ce matériau permet la constitution de panneaux isolants et de structures en sandwich. 1) Matériau caractérisé en ce qu'il n'est utilisable qu'après séchage, aussitot après sciage, pour ramener le taux d'humidité au dessous de 25%,; idéalement, entre 18 et 19%. 2) Matériau, selon la revendication 1, caractérisé en ce que le séchage peut être précédé par un trempage préalable dans un insecticide et fongicide, qu'il s'agisse de pentachlorophénol, d'ammoniums quaternaires de cuivre,fluor,bore,arsenic, de cyperméthrine, de carbamates, etc... 3) Matériau, selon la revendication I, caractérisé en ce que le séchage peut être précédé par un dessevage par immersion dans un bain d'eau courante ou dans une cuve o l'eau serait brassée et renouvelée périodiquement, ou par entrainement à la vapeur, ou par pulvérisation d'un solvant adéquat, le résultat étant, dans tous les cas, l'élimination de 20% au moins, du saccharose contenu dans la sève. 4) Matériau, selon la revendication 1, caractérisé en ce qu'un traitement, apres séchage, par des sels tétrakis, par des citrates de métaux alcalins, par un phosphate de guanylurée, par un pentaborate d'ammonium, par des composés halogénés,etc. lui conférera une meilleure norme d'ignifugation. 5) Matériau, selon la revendication I, caractérisé en ce que le traitement insecticide et fongicide peut également être exécuté après séchage, qu'il s'agisse d'ammoniurnms quaternaires de cuivre, fluor, bore arsenic, de cyperméthrine,de carbamates, etc. 6) Matériau, selon la revendication 1, caractérisé en ce qu'il peut être rendu hydrofuge, après séchage, par imprégnation d'un hydrofuge du type oligomère méthylsiloxane, ou autre. 7) Matériau, selon la revendication 1, caractérisé en ce qu 'il peut être imperméabilisé, après séchage, par un traitement de surface aux résines de copolymères PVC et alcool polyvinylique. 8) Matériau, selon la revendication 1, caractérisé en ce qu'il peut être durci, après séchage,par une imprégniation d'urée formol ou phénol formol ou diallyle phtalate ou métacrylate de méthyle, etc. 9) Matériau, selon la revendication 1, caractérisé en ce qu'il peut être utilisé, après séchage, en panneau sandwich entre deux ou plusieures autres matières.